Procédé de préparation d’un gel silicone diffuseur de substance organique volatile, ledit procédé comprenant les étapes suivantes : 1) Fourniture d’une partie A comprenant (i) de 10 % à 89,99 % en poids d’un polymère dihydroxy polydiméthylsiloxane ayant une viscosité entre 3000 et 100000 cSt et (ii) de 10 % à 90 % en poids d’un mélange incluant un solvant volatile capable de solubiliser le polymère dihydroxy polydiméthylsiloxane et une substance organique volatile; 2) Fourniture d’une partie B comprenant (iii) de 10 % à 30 % en poids de N-Morpholinomethyl triethoxysilane et (iv) de 70 % à 90 % en poids d’une huile silicone polydiméthylsiloxane non fonctionnalisée ayant une viscosité entre 10 et 245 cSt capable de solubiliser le N-Morpholinomethyl triethoxysilane ; 3) Préparation d’un mélange comprenant de 95 % à 99 % en poids de la partie A et de 1 % à 5 % en poids de la partie B ; caractérisé en ce que la partie A comprend également de 0,01 % à 5 % en poids d’un acide carboxylique et ne comprend pas de catalyseur métallique. Procédé selon la revendication 1, caractérisé en ce que l’acide carboxylique est de formule générale (I) suivante : (I) dans laquelle R représente un hydrogène, un alkyle en C1-C17 linéaire ou ramifié, un alcényle en C5-C17 linéaire ou ramifié, en particulier un alcényle en C4-C5 ramifié, ou un groupe phényle. Procédé selon la revendication 1 ou 2, caractérisé en ce que l’acide carboxylique est choisi parmi l’acide stéarique, l’acide oléique, l’acide palmitique, l’acide myristique, l’acide laurique, l’acide undécylénique, l’acide caprique, l’acide méthyl-2-penténoïque, l’acide acétique, l’acide formique, l’acide isovalérique, l’acide methyl-2-butyrique ou l’acide phénylacétique. Procédé l’une quelconque des revendications 1 à 3, caractérisé en ce que l’acide carboxylique est l’acide myristique. Procédé selon l’une quelconque des revendications 1 à 4, caractérisé en ce que l’acide carboxylique est présent entre 0,02 % et 1% en poids par rapport au poids total de la partie A. Procédé selon l’une quelconque des revendications 1 à 5, caractérisé en ce que le dihydroxy polydiméthylsiloxane a une viscosité environ égale à 6000 CSt. Procédé selon l’une quelconque des revendications 1 à 6, caractérisé en ce que la substance organique volatile est choisie parmi un parfum, un agent masqueur d'odeur ou un insecticide. Procédé selon l’une quelconque des revendications 1 à 7, caractérisé en ce que la concentration de la substance organique volatile dans le solvant volatile est de 0,05 % à 50 % en poids, en particulier de 5 % à 30 % en poids par rapport au poids total de la partie A. Procédé selon l’une quelconque des revendications 1 à 8, caractérisé en ce que le solvant volatile capable de solubiliser le dihydroxy polydiméthylsiloxane est choisi parmi les solvants apolaires, tels que les isoparaffines en C7 à C12, le silicone hexaméthyl disiloxane, l'octaméthyl trisiloxane, le décaméthyl tétrasiloxane, l'octaméthyl cyclotétrasiloxane, le décaméthyl cyclopentasiloxane, le docaméthyl cyclohexasiloxane, l’hexane. Procédé selon l’une quelconque des revendications 1 à 8, caractérisé en ce que le solvant volatile capable de solubiliser le dihydroxy polydiméthylsiloxane est choisi parmi les alcanes de bas poids moléculaire et les solvants peu polaires, tels que les esters d’acides gras tels que le myristate d’isopropyle, le butyl myristate, l’isobutyl oleate, l’isopropyl oleate, et le diisopropyl adipate. Procédé selon la revendication 9, caractérisé en ce que le solvant volatile est l'isoparaffine en C10-C12. Procédé selon l’une quelconque des revendications 1 à 11 caractérisé en ce que le ratio molaire entre la quantité d’acide carboxylique et la quantité de N-Morpholinomethyl triethoxysilane est compris entre 0,1 et 1. Gel silicone diffuseur de substance organique volatile susceptible d’être obtenu par le procédé selon l’une quelconque des revendications 1 à 12, caractérisé en ce qu’il ne comprend pas de catalyseur métallique. Gel silicone diffuseur de substance organique volatile selon la revendication 13, caractérisé en ce qu’il est transparent. Gel silicone diffuseur de substance organique volatile selon les revendications 13 ou 14, caractérisé ne comprend pas d’agent renforçant. Gel silicone diffuseur de substance organique volatile selon l’une quelconque des revendications 13 à 15, caractérisé en ce qu’il présente une résistance relative inférieure à 20 g/mm. Utilisation d’un acide carboxylique dans un procédé de préparation d’un gel silicone diffuseur de substance organique volatile à partir d’un élastomère de silicone vulcanisable à froid bi-composant pour contrôler le temps de réticulation dudit élastomère. Utilisation selon la revendication 17, pour accélérer de manière contrôlée le temps de réticulation dudit élastomère. Utilisation selon les revendications 17 ou 18 caractérisée en ce que l’acide carboxylique est de formule générale (I) suivante : (I) dans laquelle R représente un hydrogène, un alkyle en C1-C17 linéaire ou ramifié, un alcényle en C5-C17 linéaire ou ramifié, en particulier un alcényle en C4-C5 ramifié, ou un groupe phényle. Utilisation selon l’une quelconque des revendications 17 à 19, caractérisé en ce que l’acide carboxylique est choisi parmi l’acide stéarique, l’acide oléique, l’acide palmitique, l’acide myristique, l’acide laurique, l’acide undécylénique, l’acide caprique, l’acide méthyl-2-penténoïque, l’acide acétique, l’acide formique, l’acide isovalérique, l’acide methyl-2-butyrique ou l’acide phénylacétique. Utilisation selon l’une quelconque des revendications 17 à 20, caractérisé en ce que l’acide carboxylique est l’acide myristique. Kit pour la mise en œuvre du procédé selon l’une quelconque des revendications 1 à 12, ledit kit comprenant : - une partie A comprenant (i) de 10 % à 89,99 % en poids d’un polymère dihydroxy polydiméthylsiloxane ayant une viscosité entre 3000 et 100000 cSt et (ii) de 10 % à 90 % en poids d’un mélange incluant au moins un solvant volatile capable de solubiliser le polymère dihydroxy polydiméthylsiloxane et une substance organique volatile; - une partie B comprenant (iii) de 10 % à 30 % en poids de N-Morpholinomethyl triethoxysilane et (iv) de 70 % à 90 % en poids d’une huile silicone polydiméthylsiloxane non fonctionnalisée ayant une viscosité entre 10 et 245 cSt capable de solubiliser le N-Morpholinomethyl triethoxysilane ; caractérisé en ce que la partie A comprend également de 0,01 % à 5 % en poids d’ un acide carboxylique et ne comprend pas de catalyseur métallique et en ce la partie A et la partie B sont physiquement séparées l’une de l’autre.